(57)【特許請求の範囲】
【請求項１】
金属線材でコイル形に巻回された放熱フィンを放熱基板に固定するヒートシンクの製造方法であって、放熱フィンを扁平化させて金属線材の巻回単位を相互に密着させ、放熱フィンの側縁を放熱基板に当接させて半田付けすることを特徴とするヒートシンクの製造方法。
【請求項２】
金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで半田付けすることを特徴とするヒートシンクの製造方法。
【請求項３】
金属線材でコイル形に巻回された放熱フィンを放熱基板に固定するヒートシンクの製造方法であって、放熱フィンを扁平化させて金属線材の巻回単位を相互に密着させ、放熱フィンの側縁を放熱基板に当接させて熱伝導性の接着剤で接着することを特徴とするヒートシンクの製造方法。
【請求項４】
金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで熱伝導性の接着剤で接着することを特徴とするヒートシンクの製造方法。
【請求項５】
金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで放熱基板の差込溝を加圧により変形させることを特徴とするヒートシンクの製造方法。
【請求項６】
金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで放熱基板の差込溝を振動加圧により変形させることを特徴とするヒートシンクの製造方法。
【請求項７】
金属線材でコイル形に巻回された放熱フィンを放熱基板に固定するヒートシンクの製造方法であって、放熱フィンを扁平化させて金属線材の巻回単位を相互に密着させ、放熱フィンの側縁を放熱基板に当接させてフラッシュ溶接することを特徴とするヒートシンクの製造方法。
【請求項８】
金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んでフラッシュ溶接することを特徴とするヒートシンクの製造方法。
【請求項９】
金属線材でコイル形に巻回された放熱フィンを放熱基板に固定するヒートシンクの製造方法であって、放熱フィンを扁平化させて金属線材の巻回単位を相互に密着させ、放熱フィンの側縁を放熱基板に当接させて振動溶接することを特徴とするヒートシンクの製造方法。
【請求項１０】
金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで振動溶接することを特徴とするヒートシンクの製造方法。
【請求項１１】
請求項１、３、７、９のいずれか記載のヒートシンクの製造方法において、放熱基板に当接させる放熱フィンの側縁のみを扁平化することを特徴とするヒートシンクの製造方法。
【請求項１２】
請求項２、４、５、６、８、１０のいずれか記載のヒートシンクの製造方法において、放熱基板の差込溝に差し込む放熱フィンの側縁のみを扁平化することを特徴とするヒートシンクの製造方法。
【発明の詳細な説明】
【技術分野】
【０００１】
本発明は、半導体素子類に取付けられ半導体素子類の内部で発生した熱を気体，液体等に放熱するヒートシンクの製造方法に係る技術分野に属する。
【背景技術】
【０００２】
ヒートシンクとしては、熱伝導性の良好な板材で平板形に形成された放熱基板に熱伝導性の良好な金属線材でコイル形に巻回された放熱フィンを固定したものがある。このヒートシンクでは、放熱基板の平面に対して放熱フィンの曲線が当接されて固定されるため、放熱基板，放熱フィンの固定強度が弱く、放熱基板から放熱フィンへの熱伝導も充分でないという不具合がある。このため、放熱基板，放熱フィンの固定手段を工夫したヒートシンクの製造方法の開発が期待されている。【０００３】
従来、ヒートシンクの製造方法としては、例えば、以下に記載のものが知られている。（特許文献１）には、放熱基板，放熱が熱伝導性の接着剤で接着されるヒートシンクの製造方法が記載されている。また、（特許文献２）には、放熱基板，放熱が半田付けで接着されまたはレーザ溶接で溶接されるヒートシンクの製造方法が記載されている。また、（特許文献３）には、放熱基板，放熱が半田付けで接着されるヒートシンクの製造方法が記載されている。【０００４】
（特許文献１〜３）に係るヒートシンクの製造方法は、放熱基板の平面と放熱フィンの曲線との点状の当接部分を接着，溶接によって形成，生成される肉盛で拡大させることで、放熱基板，放熱フィンの固定強度を強化し、放熱基板から放熱フィンへの熱伝導を良好にすることを指向している。【０００５】
しかしながら、（特許文献１〜３）に係るヒートシンクの製造方法では、放熱基板の平面と放熱フィンの曲線との点状の当接部分が線状に拡大される程度であるため、放熱基板，放熱フィンの固定強度を強化し、放熱基板から放熱フィンへの熱伝導を良好にするという指向が確実に達成されないという問題点がある。【０００６】
【特許文献１】特開平４−７１２５７号公報
【特許文献２】特開平６−２７５７４６号公報
【特許文献３】特開平１１−５４６７６号公報
【発明の開示】
【発明が解決しようとする課題】
【０００７】
上記従来の状況を鑑み、本発明では、放熱基板，放熱フィンの固定強度を強化し、放熱基板から放熱フィンへの熱伝導を良好にするという指向が確実に達成されるヒートシンクの製造方法を提供することを課題とする。
【課題を解決するための手段】
【０００８】
前述の課題を解決するため、本発明に係るヒートシンクの製造方法は、特許請求の範囲の各請求項に記載の手段を採用する。【０００９】
即ち、本発明では、金属線材でコイル形に巻回された放熱フィンを放熱基板に固定するヒートシンクの製造方法であって、放熱フィンを扁平化させて金属線材の巻回単位を相互に密着させ、放熱フィンの側縁を放熱基板に当接させて半田付けすることを特徴とする。【００１０】
この手段では、放熱フィンの側縁に金属線材の巻回単位の相互の密着で複雑な凹凸構造が形成され、半田付けの接着で形成される肉盛が毛管現象で放熱フィンの中心方向へ浸出して、放熱基板の平面と放熱フィンの曲線との点状の当接部分が大きく拡大される。なお、放熱フィンの扁平化は、放熱フィン全体を扁平化するだけではなく、側縁等の放熱フィンの一部を扁平化することを含む概念である。【００１１】
また、本発明では、金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで半田付けすることを特徴とする。【００１２】
この手段では、放熱フィンの側縁に金属線材の巻回単位の相互の密着で複雑な凹凸構造が形成され、半田付けの接着で形成される肉盛が放熱基板の差込溝で流出が規制されて毛管現象で放熱フィンの中心方向へ浸出して、放熱基板の平面と放熱フィンの曲線との点状の当接部分が大きく拡大される。【００１３】
また、本発明では、金属線材でコイル形に巻回された放熱フィンを放熱基板に固定するヒートシンクの製造方法であって、放熱フィンを扁平化させて金属線材の巻回単位を相互に密着させ、放熱フィンの側縁を放熱基板に当接させて熱伝導性の接着剤で接着することを特徴とする。【００１４】
この手段では、放熱フィンの側縁に金属線材の巻回単位の相互の密着で複雑な凹凸構造が形成され、熱伝導性の接着剤の接着で形成される肉盛が毛管現象で放熱フィンの中心方向へ浸出して、放熱基板の平面と放熱フィンの曲線との点状の当接部分が大きく拡大される。【００１５】
また、本発明では、金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで熱伝導性の接着剤で接着することを特徴とする。【００１６】
この手段では、放熱フィンの側縁に金属線材の巻回単位の相互の密着で複雑な凹凸構造が形成され、熱伝導性の接着剤の接着で形成される肉盛が放熱基板の差込溝で流出が規制されて毛管現象で放熱フィンの中心方向へ浸出して、放熱基板の平面と放熱フィンの曲線との点状の当接部分が大きく拡大される。【００１７】
また、本発明では、金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで放熱基板の差込溝を加圧により変形させることを特徴とする。【００１８】
この手段では、放熱フィンの側縁に金属線材の巻回単位の相互の密着で複雑な凹凸構造が形成され、加圧により変形された放熱基板の差込溝が放熱フィンの側縁を圧着して、放熱基板の平面と放熱フィンの曲線との点状の当接部分が大きく拡大される。【００１９】
また、本発明では、金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで放熱基板の差込溝を振動加圧により変形させることを特徴とする。【００２０】
この手段では、放熱フィンの側縁に金属線材の巻回単位の相互の密着で複雑な凹凸構造が形成され、振動加圧により変形された放熱基板の差込溝が放熱フィンの側縁を圧着して、放熱基板の平面と放熱フィンの曲線との点状の当接部分が大きく拡大される。【００２１】
また、本発明では、金属線材でコイル形に巻回された放熱フィンを放熱基板に固定するヒートシンクの製造方法であって、放熱フィンを扁平化させて金属線材の巻回単位を相互に密着させ、放熱フィンの側縁を放熱基板に当接させてフラッシュ溶接することを特徴とする。【００２２】
この手段では、放熱フィンの側縁に金属線材の巻回単位の相互の密着で複雑な凹凸構造が形成され、フラッシュ溶接で生成される肉盛が毛管現象で放熱フィンの中心方向へ浸出して、放熱基板の平面と放熱フィンの曲線との点状の当接部分が大きく拡大される。【００２３】
また、本発明では、金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んでフラッシュ溶接することを特徴とする。【００２４】
この手段では、放熱フィンの側縁に金属線材の巻回単位の相互の密着で複雑な凹凸構造が形成され、フラッシュ溶接で生成される肉盛が放熱基板の差込溝で流出が規制されて毛管現象で放熱フィンの中心方向へ浸出して、放熱基板の平面と放熱フィンの曲線との点状の当接部分が大きく拡大される。【００２５】
また、本発明では、金属線材でコイル形に巻回された放熱フィンを放熱基板に固定するヒートシンクの製造方法であって、放熱フィンを扁平化させて金属線材の巻回単位を相互に密着させ、放熱フィンの側縁を放熱基板に当接させて振動溶接することを特徴とする。【００２６】
この手段では、放熱フィンの側縁に金属線材の巻回単位の相互の密着で複雑な凹凸構造が形成され、振動溶接で生成される肉盛が毛管現象で放熱フィンの中心方向へ浸出して、放熱基板の平面と放熱フィンの曲線との点状の当接部分が大きく拡大される。【００２７】
また、本発明では、金属線材でコイル形に巻回された放熱フィンを放熱基板に固定するヒートシンクの製造方法であって、放熱基板にスリット形の差込溝を形成し、放熱フィンを扁平化させて金属線材の巻回単位を相互に密着させ、放熱フィンの側縁を放熱基板の差込溝に差込んで振動溶接することを特徴とする。【００２８】
この手段では、放熱フィンの側縁に金属線材の巻回単位の相互の密着で複雑な凹凸構造が形成され、振動溶接で生成される肉盛が放熱基板の差込溝で流出が規制されて毛管現象で放熱フィンの中心方向へ浸出して、放熱基板の平面と放熱フィンの曲線との点状の当接部分が大きく拡大される。【００２９】
さらに、本発明では、上記のいずれか記載のヒートシンクの製造方法において、放熱基板に当接させる放熱フィンの側縁のみを扁平化することを特徴とする。【００３０】
また、本発明では、上記のいずれか記載のヒートシンクの製造方法において、放熱基板の差込溝に差し込む放熱フィンの側縁のみを扁平化することを特徴とする。【００３１】
この手段では、放熱フィンの側縁に金属線材の巻回単位の相互の密着で複雑な凹凸構造が形成される。これにより、放熱フィンの側縁が高密度化されるため、放熱基板からの熱が速やかに放熱フィンに伝導する。そして、扁平化された側縁以外の部分では、金属線材の密度が疎となるため、空隙部が大きく形成される。
【発明の効果】
【００３２】
本発明に係るヒートシンクの製造方法は、放熱フィンの側縁に金属線材の巻回単位の相互の密着で複雑な凹凸構造が形成され、放熱基板の平面と放熱フィンの曲線との点状の当接部分が大きく拡大されるため、放熱基板，放熱フィンの固定強度を強化し、放熱基板から放熱フィンへの熱伝導を良好にするという指向が確実に達成される効果がある。
【図面の簡単な説明】
【００３３】
【図１】本発明に係るヒートシンクの製造方法を実施するための最良の形態の第１例の斜視図であり、（Ａ）〜（Ｃ）に工程順が示されている。
【図２】図１の要部の製造例を示す平面図である。
【図３】図１のさらなる加工例の側面図であり、（Ａ）に加工前の状態が示され、（Ｂ）に加工後の状態が示されている。
【図４】図１（Ｃ）の拡大縦断面図である。
【図５】図４のＸ線の拡大切断端面図である。
【図６】図１の要部の変形例を示す図である。
【図７】本発明に係るヒートシンクの製造方法を実施するための最良の形態の第２例の斜視図であり、（Ａ）〜（Ｃ）に工程順が示されている。
【図８】本発明に係るヒートシンクの製造方法を実施するための最良の形態の第３例の斜視図であり、（Ａ），（Ｂ）に工程順が示されている。
【図９】図８（Ｂ）の拡大横断面図である。
【図１０】本発明に係るヒートシンクの製造方法を実施するための最良の形態の第４例の斜視図であり、（Ａ），（Ｂ）に工程順が示されている。
【図１１】本発明に係るヒートシンクの製造方法を実施するための最良の形態の第５例の斜視図であり、（Ａ），（Ｂ）に工程順が示されている。
【符号の説明】
【００３４】
１００              ヒートシンク 
１                  放熱基板
１１                差込溝
１２                当板
２                  放熱フィン
２１，２２          コイル
２１１，２２１      中心部分
２１２，２２２      平坦面
２１３，２２３      側縁
３                  はんだ材  
４                  熱伝導性の接着剤
５                  ノズル
６                  受台
７                  型
８                  振動加圧板
【発明を実施するための最良の形態】
【００３５】
以下、本発明に係るヒートシンクの製造方法を実施するための最良の形態を図面に基づいて説明する。【００３６】
図１〜図６は、本発明に係るヒートシンクの製造方法を実施するための最良の形態の第１例を示すものである。【００３７】
第１例は、放熱基板１，放熱フィン２を半田付けで固定するものである。【００３８】
放熱基板１は、熱伝導性の良好な板材で平板形に形成されている。材料の具体例としては、アルミニウム，銅，銀，金等の金属材や炭素材が挙げられる。金属材については、ニッケル，マグネシウム，亜鉛，ケイ素等の合金を選択することも可能である。なお、必要に応じて、半田付けに支障のない材料で熱伝導性，耐腐食性を高めるための表面処理を施すことも可能である。また、放熱基板１の一面（半導体素子類への取付面の反対側の面）には、スリット形の差込溝１１が設けられている。差込溝１１の形成手段については、切削加工，ダイキャスト成形，押出成形等が選択される。【００３９】
放熱フィン２は、放熱基板１と同様の金属材からなる金属線材でコイル形に巻回され、全体が扁平化されて金属線材の巻回単位が相互に密着されている。この放熱フィン２の具体的な製造例としては、図２〜図４に示すように、同一の大きさ，ピッチで逆巻きに巻回された２つのコイル２１，２２が互いに差込まれ、その後、圧延等の手段により、コイル２１，２２の重合わせ状態が圧縮されて一体化される。この加圧の際には、コイル２１，２２の帯形の中心部分２１１，２２１が内側（重合わせの内部側）に折曲げられるとともに、コイル２１，２２の重合わせの表側の部分が圧潰されて中心部分２１１，２２１に平坦面２１２，２２２が形成される。このように製造された放熱フィン２では、外側に突出しているコイル１２，２２の中心部分２１１，２２１が内側に折曲げられて厚さＳが削減され、側縁２１３，２２３に金属線材が複雑に錯綜した凹凸構造が形成される。【００４０】
放熱フィン２の材質としては、上記放熱基板１と同様に種々の材質から構成することができる。具体的には、アルミニウム、銅、銀、金等の金属材料、又はこれらとニッケル、マグネシウム、亜鉛、ケイ素等との合金等を挙げることができる。特に、アルミニウム系の材料は、熱伝導性が高くかつ低コストであるため好適に用いられる。【００４１】
また、放熱フィン２の金属線材の材質として、耐蝕性の金属を用いることもできる。ヒートシンクの用途によっては、腐食しやすい環境で使用される場合があるため、そのような場合に適している。耐蝕性の金属の例としては、チタン、及びその合金、ステンレス等が挙げられる。【００４２】
放熱フィン２を構成する金属線材には、必要に応じて、熱伝導性、耐蝕性を高めるために表面処理を施すことができる。具体的には、銅めっき、銀めっき等が挙げられる。また、アルミニウム又はその合金を素材とする場合には、表面に陽極酸化皮膜処理（アルマイト処理）を施すことが好ましい。これにより、耐蝕性が向上するとともに、各巻回単位が相互に密着する接点の熱抵抗が低下し、全体の放熱性をさらに高めることができる。処理の方法は、既知の工程を採用することができ、具体的には、処理物を陽極として、シュウ酸や硫酸、リン酸等の液中で電解を行うことにより酸化皮膜を形成することができる。なお、陽極酸化皮膜処理には、いわゆる白色アルマイトと黒色アルマイトとがあるが、いずれも適用可能である。【００４３】
また、金属線材の表面には、必要に応じて、フェライトを含む塗膜を形成することもできる。これにより、フェライトが電磁波吸収能を有するため、全体として電磁波を効果的に吸収するヒートシンク１００を得ることができる。特に、放熱フィン２の表面は、金属線材から構成するがゆえに凹凸形状であるため、電磁波が乱反射されて、電磁波吸収の効果が相乗的に大きくなる。
なお、フェライトとしては、軟磁性フェライト（ソフトフェライト）と、硬磁性フェライト（ハードフェライト）とが知られているが、いずれか一方を用いても良いし、複数種を混合して用いても良い。また、フェライトを分散させるバインダーとしては、特に限定されることなく、アクリル樹脂、シリコーン樹脂等の一般的な物質を用いることができる。【００４４】
さらに、金属線材の表面には、必要に応じて、放熱フィン２中を伝導する熱を速やかに外部へ放熱するために、熱放射性の塗膜を形成することができる。
このような塗膜は、熱放射効果を有する種々の顔料を含有させた塗料から形成することができる。顔料の例としては、カーボンブラック、アルミナ、ジルコニア、チタニア、シリカ、ジルコン、マグネシア、イットリア（Ｙ２Ｏ３）、コージライト（２ＭｇＯ・２Ａｌ２Ｏ３・５ＳｉＯ２）、チタン酸アルミニウム（Ａｌ２Ｏ３・ＴｉＯ２）等を挙げることができる。これらは、いずれかを単独で用いても良いし、複数を複合して用いても良い。また、塗料中の顔料の量は、所望の熱放射性に応じて適宜設定することができ、一般には塗膜の乾燥質量に対して１０〜９０質量％程度が適当である。また、バインダーとしては、熱によって劣化し難い物質が好ましく、例として、アクリル樹脂、シリコーン樹脂、ウレタン樹脂、ポリエステル樹脂、フッ素樹脂等が挙げられる。
なお、熱放射性の塗膜の厚さは、１〜５０μｍが適当である。１μｍ未満であると、熱放射効果が小さくなり好ましくない。【００４５】
半田付けに際しては、図１（Ａ）に示すように、放熱基板１の差込溝１１に線状のはんだ材３を挿入する。そして、図１（Ｂ）に示すように、放熱基板１のはんだ材３が挿入された差込溝１１に放熱フィン２を差込み、図１（Ｃ）に示すように、放熱基板１，放熱フィン２が連結された状態で適当な加熱手段ではんだ材３を溶融させて半田付けする。【００４６】
半田付けの際には、溶融したはんだ材３が放熱基板１の差込溝１１によって流出が規制され複雑な凹凸構造になっている放熱フィン２の側縁２１３，２２３から中心部分２１１，２２１に向けて毛管現象で浸出する。従って、半田付けの接着で形成されるはんだ材３の肉盛で放熱基板１の平面と放熱フィン２の曲線との点状の当接部分が帯状に大きく拡大され、放熱基板１，放熱フィン２の固定強度が強化され、放熱基板１から放熱フィン２への熱伝導が良好になる。なお、はんだ材３の量については、図５に示すように、少なくとも２つのコイル２１，２２の双方が溶融したはんだ材３に接触するように調整する。【００４７】
半田付けされた第１例によると、放熱フィン２の厚さＳが薄いため、放熱基板１に放熱フィン２を高密度に固定して、放熱基板１から放熱フィン２への熱伝導をかなり向上させることがきる。また、図４に示すように、放熱フィン２のコイル２１，２２の平坦面２１２，２２２の一部が放熱基板１の差込溝１１の側壁に当接するように差込溝１１の深さＦを設定しておくと、放熱基板１，放熱フィン２の当接面積が拡大され、放熱基板１から放熱フィン２への熱伝導をさらにかなり向上させることがきる。【００４８】
図６には、前述の第１例の放熱基板１の変形例が示されている。この放熱基板１は、熱伝導性の良好な金属材等からなる当板１２を間隔を介して積層することで差込溝１１を形成している。この差込溝１１の製造例では、放熱基板１が加工しにくい材質からなる場合に好適である。【００４９】
図７は、本発明に係るヒートシンク１００の製造方法を実施するための最良の形態の第２例を示すものである。【００５０】
第２例は、放熱基板１，放熱フィン２を熱伝導性の接着剤４で固定するものである。【００５１】
第２例の放熱基板１，放熱フィン２については、第１例と同様である。【００５２】
熱伝導性の接着剤４は、エポキシ樹脂，シリコン樹脂，アクリル樹脂，ウレタン樹脂等をバインダとして、金，銀，ニッケル等の金属粉やアルミナ，窒化アルミナ，窒化ケイ素，カーボン粉等を配合したものである。【００５３】
熱伝導性の接着剤４による接着では、図７（Ａ）に示すように、ノズル５を使用して放熱基板１の差込溝１１に集中的に吹付ける。【００５４】
第２例の他の作用，効果については、熱伝導性の接着剤４とはんだ材３との本質的相違があるものの、ほぼ同様に奏される。【００５５】
図８及び図９は、本発明に係るヒートシンク１００の製造方法を実施するための最良の形態の第３例及び第４例を示すものである。【００５６】
第３例及び第４例は、放熱基板１，放熱フィン２を放熱基板１の差込溝１１の変形で固定するものである。【００５７】
第３例及び第４例の放熱基板１，放熱フィン２については、第１例と同様である。【００５８】
第３例では、図８に示すように、放熱基板１の差込溝１１に放熱フィン２を差込んだ後に、放熱基板１の差込溝１１を幅方向から加圧するカシメにより変形させ、放熱基板１と放熱フィン２とを圧着させる。【００５９】
第３例によると、図９に示すように、差込溝１１に差し込まれた放熱フィン２のコイル２１，２２の複雑な凹凸構造の側縁２１３，２２３は、放熱基板１の差込溝１１の変形により、さらに複雑に変形される。従って、放熱基板１の平面と放熱フィン２の曲線との点状の当接部分が大きく拡大され、放熱基板１，放熱フィン２の固定強度が強化され、放熱基板１から放熱フィン２への熱伝導が良好になる。【００６０】
第４例では、図１０に示すように、放熱基板１の差込溝１１に放熱フィン２を差し込んだ後に、放熱基板１の差込溝１１を、差込溝１１付近を振動加圧板８により振動加圧する方法である。振動加圧板８の振動加圧により差し込み溝１１は変形され、放熱基板１と放熱フィン２とが圧着される。振動加圧としては、高周波の振動を与えることで速やかに、放熱基板１と放熱フィン２とを圧着させることが可能となる。【００６１】
第４例によると、差込溝１１に差し込まれた放熱フィン２のコイル２１，２２の複雑な凹凸構造の側縁２１３，２２３は、放熱基板１の差込溝１１の変形により、さらに複雑に変形される。従って、放熱基板１の平面と放熱フィン２の曲線との点状の当接部分が大きく拡大され、放熱基板１，放熱フィン２の固定強度が強化され、放熱基板１から放熱フィン２への熱伝導が良好になる。【００６２】
なお、放熱基板１の差込溝１１を変形させる手段としては、上記の第３例に示した放熱基板１を差込溝１１の幅方向から加圧するカシメや、第４例に示した放熱基板１の差込溝１１付近を振動加圧する方法以外に、放熱基板１の差込溝１１を加熱拡開させておき放熱フィン２の差込みの後に冷却する熱処理等もできる。【００６３】
図１１は、本発明に係るヒートシンク１００の製造方法を実施するための最良の形態の第５例を示すものである。【００６４】
第５例は、放熱基板１，放熱フィン２を溶接で固定するものである。【００６５】
第５例の放熱基板１，放熱フィン２については、第１例と同様である。【００６６】
第５例では、放熱基板１の下方に受台６を設置し、放熱フィン２に放熱基板１の差込溝１１と同様のスリットが設けられた型７を当てて溶接を実施する。溶接としては、フラッシュ溶接，振動溶接（超音波溶接）等が選択される。【００６７】
フラッシュ溶接では、型７により集合一体化された放熱フィン２を、放熱基板１の差込溝１１に挿入し、溶接電流により放熱基板１と放熱フィン２との接触部をフラッシュとして溶融飛散させることを繰り返して、接合部全体を十分に加熱し、ついで強く加圧して全ての接触部を溶接する。この際、放熱フィン２は、型７により集合一体化されているため変形が防止される。【００６８】
また、振動溶接（超音波溶接）では、型７により集合一体化された放熱フィン２を、放熱基板１の差込溝１１に挿入し、その後、放熱フィン２に圧力と強力な超音波振動を与えることにより、接触部を摩擦することで固相接合させる。この際、放熱フィン２は、型７により集合一体化されているため、振動を放熱フィン２の全体へ均等に伝達することが可能となる。【００６９】
溶接による放熱基板１，放熱フィン２からの溶融物は、第１例のはんだ材３と同様の作用，効果を奏する。【００７０】
以上、図示した各例の外に、第３例及び第４例を除き、放熱基板１の差込溝１１に設けずに、放熱フィン２を治具等を利用して放熱基板１を当接させて固定することも可能である。【００７１】
また、上記各例においては、コイル形に巻回された金属線材の全体を扁平化させたものを放熱フィン２として用いているが、これに限定されるものではなく、金属線材の一部のみを扁平化させても良い。例えば、放熱基板に当接させる、放熱フィンの側縁のみを扁平化することで、放熱基板との当接部分である側縁は金属線材が密集され複雑な形状を有し、中心部分等の側縁以外の部分については金属線材が疎となり、空隙部が大きく形成される。【００７２】
この場合には、放熱基板で生じた熱は、金属線材が密集した側縁を介して放熱フィン全体に伝導する。そして、放熱フィン全体に伝導した熱は、金属線材が疎となる中心部分に生じる空隙部から速やかに熱が放出される。また、コイル形に巻回された金属線材の一部のみを扁平化させるので、成形の際のコストを低く抑えることができる。
【図１】
0004601610.tif 000002
【図２】
0004601610.tif 000003
【図３】
0004601610.tif 000004
【図４】
0004601610.tif 000005
【図５】
0004601610.tif 000006
【図６】
0004601610.tif 000007
【図７】
0004601610.tif 000008
【図８】
0004601610.tif 000009
【図９】
0004601610.tif 000010
【図１０】
0004601610.tif 000011
【図１１】
0004601610.tif 000012